중간체 의 6 -( 3 -( 디페닐 아미노 ) - 2 -( 4 , 4 , 5 , 5 - 테트라메틸 - 1 , 3 , 2 - 디 옥 사보 롤 란 - 2 - 일 ) 페녹 시 ) - 9 , 9 - 디 메틸 - N , N - 디페닐 - 9 H - 플 루 오렌 - 2 - 아민 ( 21 . 5 g ) 및 톨루엔 ( 215 ㎖) 이 들어간 플라스크 에 염화알루미늄 ( 19 . 2 g ) 및 N , N - 디 이소프로필 에틸아민 ( DIPEA ) ( 3 . 7 g ) 을 첨가 하 고 , 3 시간 환류 하 였 다 . 그 후 , 실온 까지 냉각 시킨 반응 혼합액 을 빙수 ( 250 ㎖) 에 붓 고 , 톨루엔 을 첨가 하 고 유기 층 을 추출 하 였 다 . 유기 층 의 용매 를 감압 증류 제거 하 여 얻 어 진 고체 를 NH 2 실리카 겔 로 쇼트 칼럼 정제 ( 용리 액 : 톨루엔 / 헵탄 = 1 / 4 ( 용량 비 ) ) 를 실시 한 후 , 메탄올 로 수 회 재침전 하 였 다 . 얻 어 진 조제품 을 실리카 겔 로 칼럼 정제 ( 용리 액 : 톨루엔 / 헵탄 = 1 / 2 ( 용량 비 ) ) 를 실시 하 고 , 추가 로 승화 정제 를 하 여 , 식 ( 1 - 5109 ) 로 나타내 는 화합물 ( 4 . 1 g ) 을 얻 었 다 .